СЫРЬЕВАЯ СМЕСЬ ДЛЯ ПРОИЗВОДСТВА КЕРАМЗИТА
RAW MIX FOR HAYDITE PRODUCTION

Изобретение относится к промышленности строительных материалов и касается производства керамзита.
Известна сырьевая смесь для производства керамзита, содержащая, мас.%: глинистое сырье 75,5-76,8; волокнистый материал (отходы первичной переработки шерсти) 0,9-1,4; вода остальное [1].
Задачей изобретения является повышение прочности керамзита, полученного из сырьевой смеси.
Технический результат достигается тем, что сырьевая смесь для производства керамзита, включающая глинистое сырье, волокнистый материал, воду, в качестве волокнистого материала содержит рубленое стекловолокно и дополнительно молотый кварцевый песок при следующем соотношении компонентов, мас.%: глинистое сырье 70,9-77,8; рубленое стекловолокно 0,1-0,2; молотый кварцевый песок 4,0-5,0; вода 19,0-25,0.
В таблице приведены составы сырьевой смеси для производства керамзита.
Состав №
Компоненты
Прочность керамзита (фракция 20-40 мм) при сжатии, МПа
Глинистое сырье
Рубленое стекловолокно
Молотый кварцевый песок
Вода
1
70,9
0,1
4,0
25,0
~3,5
2
74,35
0,15
3,5
22,0
~3,5
3
77,8
0,2
3,0
19,0
~3,5
2
2
3
2
2
3
2
2
3
В составе сырьевой смеси может быть использовано глинистое сырье следующего состава, мас.%: SiO 60,0-80,0; AlO+TiO 5,0-20,0; FeO+FeO 3,0-10,0; CaO до 25,0; MgO до 3,0; NaO+KO 1,0-5,0; SO до 3,0; п.п.п. до 15,0.
Используют любое рубленое стекловолокно длиной 3-7 мм.
Используют кварцевый песок, размолотый до полного прохождения через сетку 014.
Молотый кварцевый песок смешивают с рубленым стекловолокном, глинистым сырьем, затем добавляют воду и вновь смешивают. Из полученной сырьевой смеси формуют гранулы, которые сушат и обжигают при температуре 800-1000°C.
Источник информации
1. SU 628129, C04B 14/12, 1978.